【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
ポリ−Ｌ−乳酸とポリ−Ｄ−乳酸を混合して、ステレオコンプレックス形成率（Ｓｃ）が３０％以下、重量平均分子量が１．８万以下となる混合物とし、当該混合物を固相重合することを特徴とするポリ乳酸ブロック共重合体の製造方法。
【請求項２】
混合物のステレオコンプレックス形成率（Ｓｃ）が１５％以下、５％以上であることを特徴とする請求項１に記載のポリ乳酸ブロック共重合体の製造方法。
【請求項３】
ポリ−Ｌ−乳酸とポリ−Ｄ−乳酸との混合比が７０：３０〜３０：７０であることを特徴とする請求項１〜２のいずれかに記載のポリ乳酸ブロック共重合体の製造方法。
【請求項４】
非晶状態のポリ−Ｌ−乳酸と結晶状態のポリ−Ｄ−乳酸、または、非晶状態のポリ−Ｄ−乳酸と結晶状態のポリ−Ｌ−乳酸を混合することを特徴とする請求項１〜３のいずれかに記載のポリ乳酸ブロック共重合体の製造方法。 
【請求項５】
混合物の結晶化に基づく結晶化熱量ΔＨｃ（Ｊ／ｇ）が下記式（１）を満たすことを特徴とする請求項４に記載のポリ乳酸ブロック共重合体の製造方法。
１０×Ｃａ／１００（Ｊ／ｇ）＜ΔＨｃ＜５０×Ｃａ／１００（Ｊ／ｇ） （１）
ΔＨｃ：ポリ−Ｌ−乳酸単独およびポリ−Ｄ−乳酸単独の結晶化に基づく結晶化熱量（Ｊ／ｇ）
Ｃａ：全ポリ乳酸に占める非晶状態のポリ乳酸の含有率（％）
【請求項６】
非晶状態のポリ−Ｌ−乳酸と結晶状態のポリ−Ｄ−乳酸の粉体を混合、または、非晶状態のポリ−Ｄ−乳酸と結晶状態のポリ−Ｌ−乳酸の粉体を混合することを特徴とする請求項４または５に記載のポリ乳酸ブロック共重合体の製造方法。
【請求項７】
非晶状態のポリ−Ｌ−乳酸の粉体と結晶状態のポリ−Ｄ−乳酸の粉体を混合、または、非晶状態のポリ−Ｄ−乳酸の粉体と結晶状態のポリ−Ｌ−乳酸の粉体を混合することを特徴とする請求項４または５に記載のポリ乳酸ブロック共重合体の製造方法。
【請求項８】
結晶状態のポリ−Ｌ−乳酸と結晶状態のポリ−Ｄ−乳酸を混合することを特徴とする請求項１〜３のいずれかに記載のポリ乳酸ブロック共重合体の製造方法。
【請求項９】
混合物の結晶化に基づく結晶化熱量ΔＨｃ（Ｊ／ｇ）が下記式（２）を満たすことを特徴とする請求項８に記載のポリ乳酸ブロック共重合体の製造方法。
ΔＨｃ＜５（Ｊ／ｇ） （２）
ΔＨｃ：ポリ−Ｌ−乳酸単独およびポリ−Ｄ−乳酸単独の結晶化に基づく結晶化熱量（Ｊ／ｇ）
【請求項１０】
結晶状態のポリ−Ｌ−乳酸の粉体と結晶状態のポリ−Ｄ−乳酸の粉体を混合することを特徴とする請求項８または９に記載のポリ乳酸ブロック共重合体の製造方法。
【請求項１１】
非晶状態のポリ−Ｌ−乳酸と非晶状態のポリ−Ｄ−乳酸を混合することを特徴とする請求項１〜３のいずれかに記載のポリ乳酸ブロック共重合体の製造方法。
【請求項１２】
混合物の結晶化熱量ΔＨｃ（Ｊ／ｇ）が下記式（３）を満たすことを特徴とする請求項１１に記載のポリ乳酸ブロック共重合体の製造方法。
１０（Ｊ／ｇ）＜ΔＨｃ （３）
ΔＨｃ：ポリ−Ｌ−乳酸単独およびポリ−Ｄ−乳酸単独の結晶化に基づく結晶化熱量（Ｊ／ｇ）
【請求項１３】
下記式（４）で表される温度範囲Ｔで混合することを特徴とする請求項１１または１２に記載のポリ乳酸ブロック共重合体の製造方法。
Ｔｇｓ≦Ｔ＜Ｔｍ （４）
Ｔｇｓ：ポリ−Ｌ−乳酸およびポリ−Ｄ−乳酸のガラス転移温度の中で、一番低いガラス転移温度。
Ｔｍ：ポリ−Ｌ−乳酸およびポリ−Ｄ−乳酸の融点の中で、一番低いポリ乳酸の融点。
【請求項１４】
非晶状態のポリ−Ｌ−乳酸の粉体と非晶状態のポリ−Ｄ−乳酸の粉体を混合することを特徴とする請求項１１〜１３のいずれかに記載のポリ乳酸ブロック共重合体の製造方法。
【請求項１５】
得られるポリ乳酸ブロック共重合体の重量平均分子量が１０万以上であり、ステレオコンプレックス形成率（Ｓｃ）が７５〜１００％であることを特徴とする請求項１〜１４のいずれかに記載のポリ乳酸ブロック共重合体の製造方法。
【手続補正２】
【補正対象書類名】明細書
【補正対象項目名】００１３
【補正方法】変更
【補正の内容】
【００１３】
すなわち、
１．ポリ−Ｌ−乳酸とポリ−Ｄ−乳酸を混合して、ステレオコンプレックス形成率（Ｓｃ）が３０％以下、重量平均分子量が１．８万以下となる混合物とし、当該混合物を固相重合することを特徴とするポリ乳酸ブロック共重合体の製造方法。
２．混合物のステレオコンプレックス形成率（Ｓｃ）が１５％以下、５％以上であることを特徴とする１に記載のポリ乳酸ブロック共重合体の製造方法。
３．ポリ−Ｌ−乳酸とポリ−Ｄ−乳酸との混合比が７０：３０〜３０：７０であることを特徴とする１〜２のいずれかに記載のポリ乳酸ブロック共重合体の製造方法。
４．非晶状態のポリ−Ｌ−乳酸と結晶状態のポリ−Ｄ−乳酸、または、非晶状態のポリ−Ｄ−乳酸と結晶状態のポリ−Ｌ−乳酸を混合することを特徴とする１〜３のいずれかに記載のポリ乳酸ブロック共重合体の製造方法。 
５．混合物の結晶化に基づく結晶化熱量ΔＨｃ（Ｊ／ｇ）が下記式（１）を満たすことを特徴とする４に記載のポリ乳酸ブロック共重合体の製造方法。
１０×Ｃａ／１００（Ｊ／ｇ）＜ΔＨｃ＜５０×Ｃａ／１００（Ｊ／ｇ） （１）
ΔＨｃ：ポリ−Ｌ−乳酸単独およびポリ−Ｄ−乳酸単独の結晶化に基づく結晶化熱量（Ｊ／ｇ）
Ｃａ：全ポリ乳酸に占める非晶状態のポリ乳酸の含有率（％）
６．非晶状態のポリ−Ｌ−乳酸と結晶状態のポリ−Ｄ−乳酸の粉体を混合、または、非晶状態のポリ−Ｄ−乳酸と結晶状態のポリ−Ｌ−乳酸の粉体を混合することを特徴とする４または５に記載のポリ乳酸ブロック共重合体の製造方法。
７．非晶状態のポリ−Ｌ−乳酸の粉体と結晶状態のポリ−Ｄ−乳酸の粉体を混合、または、非晶状態のポリ−Ｄ−乳酸の粉体と結晶状態のポリ−Ｌ−乳酸の粉体を混合することを特徴とする４または５に記載のポリ乳酸ブロック共重合体の製造方法。
８．結晶状態のポリ−Ｌ−乳酸と結晶状態のポリ−Ｄ−乳酸を混合することを特徴とする１〜３のいずれかに記載のポリ乳酸ブロック共重合体の製造方法。
９．混合物の結晶化に基づく結晶化熱量ΔＨｃ（Ｊ／ｇ）が下記式（２）を満たすことを特徴とする８に記載のポリ乳酸ブロック共重合体の製造方法。
ΔＨｃ＜５（Ｊ／ｇ） （２）
ΔＨｃ：ポリ−Ｌ−乳酸単独およびポリ−Ｄ−乳酸単独の結晶化に基づく結晶化熱量（Ｊ／ｇ）
１０．結晶状態のポリ−Ｌ−乳酸の粉体と結晶状態のポリ−Ｄ−乳酸の粉体を混合することを特徴とする８または９に記載のポリ乳酸ブロック共重合体の製造方法。
１１．非晶状態のポリ−Ｌ−乳酸と非晶状態のポリ−Ｄ−乳酸を混合することを特徴とする１〜３のいずれかに記載のポリ乳酸ブロック共重合体の製造方法。
１２．混合物の結晶化熱量ΔＨｃ（Ｊ／ｇ）が下記式（３）を満たすことを特徴とする１１に記載のポリ乳酸ブロック共重合体の製造方法。
１０（Ｊ／ｇ）＜ΔＨｃ （３）
ΔＨｃ：ポリ−Ｌ−乳酸単独およびポリ−Ｄ−乳酸単独の結晶化に基づく結晶化熱量（Ｊ／ｇ）
１３．下記式（４）で表される温度範囲Ｔで混合することを特徴とする１１または１２に記載のポリ乳酸ブロック共重合体の製造方法。
Ｔｇｓ≦Ｔ＜Ｔｍ （４）
Ｔｇｓ：ポリ−Ｌ−乳酸およびポリ−Ｄ−乳酸のガラス転移温度の中で、一番低いガラス転移温度。
Ｔｍ：ポリ−Ｌ−乳酸およびポリ−Ｄ−乳酸の融点の中で、一番低いポリ乳酸の融点。
１４．非晶状態のポリ−Ｌ−乳酸の粉体と非晶状態のポリ−Ｄ−乳酸の粉体を混合することを特徴とする１１〜１３のいずれかに記載のポリ乳酸ブロック共重合体の製造方法。
１５．得られるポリ乳酸ブロック共重合体の重量平均分子量が１０万以上であり、ステレオコンプレックス形成率（Ｓｃ）が７５〜１００％であることを特徴とする１〜１４のいずれかに記載のポリ乳酸ブロック共重合体の製造方法。